(57)【要約】      （修正有）【課題】航空機内や、宴会所、食堂、レストラン等で飲食後、回収されたカップ、皿等に残された食品残さに含まれる残液に水分吸収剤と発泡剤が収納されてい水溶性フイルムからなる袋をそのまま投入して、残液を固化させる食品残液処理剤用包装体を提供する。【解決手段】食品の残さに含まれる残液を処理する水溶性フイルムからなる包装体１であって、前記包装体１に水分吸収樹脂と発泡剤が収納されていることを特徴とする食品残液用包装体。【選択図】図１
2006327669.tif 000002
【特許請求の範囲】
【請求項１】
食品の残さに含まれる残液を処理する水溶性フイルムからなる包装体であって、
前記包装体に水分吸収樹脂と発泡剤が収納されていることを特徴とする食品残液処理剤用包装体。
【請求項２】
前記食品残液用包装体の一部に非水溶性の部分が形成されていることを特徴とする請求項１に記載の食品残液処理剤用包装体。
【発明の詳細な説明】
【技術分野】
【０００１】
本発明は、航空機内や、宴会所、レストラン等で飲食後、回収されたカップ、皿等の容器に残された食品残さ、および調理場での食品残さに含まれる残液に袋のまま投入して残液を固める食品残液処理剤用包装体に関する。
【背景技術】
【０００２】
近年、航空機内や、宴会所、レストラン、ホテル等で飲食後、回収されるカップ、皿等の容器に残された食品残さや、調理場での食品残さ等の処理が問題になっている。その中でも環境への配慮上残液が大きな問題になっている。
【０００３】
前記航空機内で配布後回収されたカップ容器内のジュースやスープ、コーヒー等の飲み残し飲料は固形分を濾過後、飛行中の大気中に放出するなどの手段で処理している。しかし、飛行区域によってこの方法には環境への配慮上問題が生じている。そして、残液は機体の揺れ等でこぼれることがある。
【０００４】
また、宴会所、レストラン、ホテル等での飲食後、回収されたカップ、皿等の容器に残された食品残さや、調理場での調理材料残さ等は、脱水処理等を施した後、プレス等で固形化したり、発酵させ顆粒状にしたりしている。そして、食品残さ等に含まれる残液は、通常、高価な排水処理装置を設け、処理後排水されている。
【０００５】
また、食品残さ等に含まれる残液を固形化させる方法も行われている。前記固形化は加熱方法か真空乾燥方法によって行われている。
【０００６】
さらに、袋包装された薬剤を投入して残液をゲル状にする方法も行われている。前記袋包装された薬剤を取り出して使用するのでなく、袋のまま使用する方法が投入型農薬包材で知られている。そして、その袋に水溶性フイルムが使用されている。
【０００７】
（１）先行技術１
水溶性フイルムからなる包材中に消臭剤を充填し、密封した汚物処理用包装体（例えば、特許文献１参照。）が知られている。
【０００８】
この汚物処理用包装体はメントールに、植物精油と該植物精油中のテルペン類から選ばれた１種若しくは２種以上を配合してなる消臭成分を、粉末物質に担持させて粉末化した消臭剤を形成し、該消臭剤を水溶性フイルムからなる包材中に充填し、密封されている。
【０００９】
（２）先行技術２
また、図６に示すような水溶性フイルムより成る農業包装用袋（例えば、特許文献２参照。）も知られている。
【００１０】
この袋１００は図６に示すように水溶性フイルムより成る内層材１０１とガスバリヤ性の良い外層材１０２とを、接着剤層１０３及び部分的に設けた接着強度の弱い樹脂層より成る接合層によって積層し、内層材１０１の面で互いに融着させて袋状にし、外層材１０２を手で剥離可能にされている。
【００１１】
以下に先行技術文献を示す。
【特許文献１】特開平６−１４９５５号公報（第１頁）
【特許文献２】特開平６−１２７５９３号公報（第１頁）
【発明の開示】
【発明が解決しようとする課題】
【００１２】
（１）先行技術１について
先行技術１では、消臭剤を充填し密封した包装袋をプラスチックフイルム等の包装袋に一つずつ収納する。そして、このプラスチックフイルムの包装袋の中に吐いた酒酔いや乗り物酔いによる吐潟物から発生する悪臭を迅速に捕捉して的確に汚物処理されると記載されている。
【００１３】
しかし、消臭剤の効果は水溶性フイルムが溶解しなければ発揮されない。そして、溶解するまでの間、臭気がこもるという問題がある。
【００１４】
さらに、プラスチックフイルム等の包装袋は中の臭気を外に出さない用にガスバリヤー性の高いものでないと成らない。そして、包装コストが高くなるという問題もある。
【００１５】
また、ガスバリヤー性の高いプラスチックフイルム等の包装袋の中に一つずつ消臭剤が収納されている水溶性フイルムの包装袋を収納しなければ機能が発揮されないという問題がある。
【００１６】
さらに、プラスチックフイルム袋の中に吐いた吐潟物が、ゲル状の状態で処理しなければならない。そして、処理がし難いという問題がある。
【００１７】
また、プラスチックフイルム袋の中に吐かれ吐潟物の量がまちまちであるために、プラスチックフイルム袋の大きさや消臭剤の収納量を設定するのが難しい、そして、前記大きさや量によって機能が発揮しないという問題がある。
【００１８】
（２）先行技術２について
先行技術２では、水溶性フイルムとバリヤー性外層材が一体化されているので、二重包装の必要が無い。そして、公知の充填包装機を使用して一回の包装作業でできる素晴らしい発明である。
【００１９】
また、外面がバリヤー性材料で被われているので水溶性フイルムが過吸湿、過乾燥することがないと記載されている。
【００２０】
しかし、袋の接着端縁は、水溶性フイルムとバリヤー性外層材の端面が現れている。このために水分によって水溶性フイルムは溶解するという問題がある。
【００２１】
また、使用時に外面のバリヤー性材料を剥がすのに剥がし難い。すして、容易に剥がれないという問題がある。さらに、容易に剥がせるようにするために接着剤等をパターンで塗布するためのパターン版等を作製しなければならないという問題がある。このために作業工程が煩雑となり、ロス等が多く発生するという問題がある。
【００２２】
さらに、水溶性フイルムとバリヤー性外層材が一体化されているためにコストがかかるという問題がある。
【００２３】
本発明は、上記従来の問題点に鑑みなされたものであり、次のような食品残液処理剤用包装体を提供することを目的とする。
【００２４】
すなわち、本発明の第１の目的は、収納物を収納する水溶性フイルムの包装体が流通時、吸湿や乾燥等が生じない食品残液処理剤用包装体を提供することである。
【００２５】
また、本発明の第２の目的は、煩雑な作業工程等を要せず、公知の充填機や包装機で通常の作業で容易に作製できる食品残液処理剤用包装体を提供することである。
【００２６】
また、本発明の第３の目的は、使用時に一つずつ開封したり剥がしたりせず、投下するだけで目的が発揮される食品残液処理剤用包装体を提供することである。
【００２７】
また、本発明の第４の目的は、水蒸気を含む各種ガスに対するバリヤー性の良好な外袋等で集積包装により包装コスト等が安価な食品残液処理剤用包装体を提供することである。
【００２８】
また、本発明の第５の目的は、残液が残っているカップや皿等の容器形状で寸時に残液が固化できる食品残液処理剤用包装体を提供することである。
【００２９】
また、本発明の第６の目的は、残液が所定の形状に固化し、処理がし易い食品残液処理剤用包装体を提供することである。
【００３０】
また、本発明の第７の目的は、使用時に手が濡れていても投下できる食品残液処理剤用包装体を提供することである。
【００３１】
また、本発明の第８の目的は、固化の状態によって複数投下し使用できかる食品残液処理剤用包装体を提供することである。
【課題を解決するための手段】
【００３２】
上記問題点を解決するために、まず本発明の請求項１に係る発明は、
食品の残さに含まれる残液を処理する水溶性フイルムからなる包装体であって、
前記包装体に水分吸収樹脂と発泡剤が収納されていることを特徴とする食品残液処理剤用包装体である。
【００３３】
次ぎに、本発明の請求項２に係る発明は、
前記食品残液処理剤用包装体の一部に非水溶性の部分が形成されていることを特徴とする請求項１に記載の食品残液処理剤用包装体である。
【発明の効果】
【００３４】
本発明の食品残液処理剤用包装体は、食品残液中に該包装体を投下するだけで残液が速やかに所定の形状に固化されるために廃棄処理が容易できる。
【００３５】
また、固化する際に、異臭等が発生したり、加熱等の化学反応を生じることがない。
【００３６】
さらに、本発明の食品残液処理剤用包装体は使用する状況等によって適宜の形状に形成できる。また、該包装体は吸湿や乾燥等を生じることがないように包装され、且つ、集積包装される。そして、集積包装は使用し易いように、色々の形態で、安価な外包装体で成される。
【００３７】
また、作製に際しては、煩雑な作業工程等を要せず、公知の充填機や包装機等で、容易にできる。
【００３８】
また、使用する際には、容易に開封することができるだけでなく、取り出し易く、且つ
濡れた手でもべたつくことがなく取り出し投下できる。
【００３９】
また、本発明の食品残液処理剤用包装体は固化の状態によって複数個投下して使用することもできる。
【発明を実施するための最良の形態】
【００４０】
本発明の食品残液処理剤用包装体を実施の形態に沿って以下に図面を参照にしながら詳細に説明する。図１〜図１０は本発明の一実施例を示す。
【００４１】
図１は本発明の食品残液処理剤用包装体が外包装体で包装された一実施例の概略を示す概略図である。
【００４２】
図１に示すように本発明の食品残液処理剤用包装体１は上部が屋根型７の角底袋の外包装体３に複数個が収納されている。そして、角底袋の適宜の箇所にカットテープ４が設けられている。
【００４３】
前記外包装体３の角底袋の底貼り形態はデルタ貼りあるいはワイド貼り又はヒートシール貼り、亀の甲貼り等いずれでも良い。そして、外包装体３に収納される食品残液処理剤用包装体１の数量や重さ等によって適宜底貼り形態が選定される。
【００４４】
また、前記カットテープ４は角底袋３の各側面に連設されている。また、食品残液処理剤用包装体１を使用する際に、カットテープ４を引っ張ることにより、カットテープ４の上方の各側面８、９、１０、１１と上部の屋根型７部分が容易に切り取れる。そして、カットテープ４の下方の各側面８、９、１０、１１と底部５がトレー容器状６に形成される。
【００４５】
前記トレー容器状６に形成された中に収納されている食品残液処理剤用包装体１は非水溶性塗布剤が塗布されている塗布部２を摘んで、一つないし複数個を容易に取り出して使用することができる。
【００４６】
そして、取り出す際に、非水溶性塗布剤が塗布されている塗布部２を摘んで取り出すために、手２３が濡れていても食品残液処理剤用包装体１が手２３に付いたり、手２３がべた付いたりすることがない。
【００４７】
また、前記外包装体３に使用される包装材料は、食品残液処理剤用包装体１の保存期間または流通条件等によって、水蒸気、水、ガス等を透過しない性質、あるいは太陽光等の光を遮蔽する性質等を有する包装材料を使用することができる。
【００４８】
そして単体の基材フイルムでもよく、あるいは基材フイルムと他のフイルムを積層した積層フイルムないしシート等でもよい。また基材フイルムにポリ塩化ビニリデン等を塗工したフイルムないしシートも使用することができる。
【００４９】
前記、基材フイルムとしは、例えば、低密度ポリエチレン、中密度ポリエチレン、高密度ポリエチレン、綿状低密度ポリエチレン、ポリプロピレン、エチレンープロピレン共重合体、エチレンー酢酸ビニル共重合体、アイオノマー樹脂、エチレンーアクリル酸エチル共重合体、エチレンーアクリル酸またはメタクリル酸共重合体、メチルペンテンポリマー、ポリブテン系樹脂、ポリ塩化ビニル系樹脂、塩化ビニルー塩化ビニルデン共重合体、ポリ（メタ）アクリル系樹脂、ポリアクリルニトリル系樹脂、ポリスチレン系樹脂、アクリロニトリルースチレン共重合体（ＡＳ系樹脂）、アクリロニトリルーブタジェンースチレン共重合体（ＡＢＳ系樹脂）、ポリエステル系樹脂、ポリエステル系樹脂、ポリアミド系
樹脂、ポリカーボネート系樹脂、ポリビニルアルコール系樹脂、エチレンー酢酸ビニル共重合体のケン化物、ジエン系樹脂、ポリアセタール系樹脂、ポリウレタン系樹脂、ニトロセルロース、その他の公知の樹脂フイルムないしシートから任意に選択して使用することができる。その他、例えば、食品残液処理剤用包装体１の保存期間または流通条件等によって、セロハン等のフイルム、紙、アルミニウム箔、合成紙等も使用することができる。
【００５０】
また、前記他の樹脂フイルムないしシートとしては、例えば、ポリテレフタル酸エステル、ポリスチレン、ポリカーボネート、ポリアミド、ポリ塩化ビニルエチレン−酢酸ビニル共重合体ケン化物、アクリル系樹脂、セルロースアセテートのフイルム等も使用することができる。
【００５１】
また、前記樹脂フイルムないしシートは、未延伸、一軸ないし二軸方向に延伸されたもの等のいずれのものでも使用することができる。そして、その厚さは、任意であるが、数μｍから３００μｍ位の範囲から適宜選択して使用することができる。特に水蒸気を含む各種ガスに対するバリヤー性の良好な包装材料が好ましい。
【００５２】
また、外包装体３に収納される食品残液処理剤用包装体１の保存期間または流通条件等によって、バリアー性を必要とする場合には、前記樹脂からなる基材フイルム上にガスバリアー層を有する包装材料を使用することができる。ガスバリアー層としては、例えば、アルミニウム箔、無機酸化物の蒸着膜層、あるいはガスバリアー性樹脂層が利用できる。
【００５３】
また、前記無機酸化物の蒸着膜層としては、金属の酸化物をアモルファス（非晶質）化した蒸着膜が例示できる。
【００５４】
前記無機酸化物としては、例えば、ケイ素（Ｓｉ）、アルミニウム（Ａｌ）、マグネシウム（Ｍｇ）、カルシウム（Ｃａ）、カリウム（Ｋ）、錫（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）などの金属の酸化物が使用できる。そして、これらの無機酸化物を用いて基材フイルムの表裏面のいずれかの面に無機酸化物の蒸着層が形成される。
【００５５】
また、基材フイルムの表裏面のいずれかの面に施される無機酸化物の蒸着層は、例えば、物理気相成長法、または、化学気相成長法、あるいは、その両者を併用して、無機酸化物の蒸着膜層の１層からなる単層膜あるいは２層以上からなる多層膜または複合膜を形成して製造することができる。
【００５６】
前記、物理気相成長法による無機酸化物の蒸着膜としては、例えば、真空蒸着法、スパッタリング法、イオンプレ−ティング法、イオンクラスタ−ビ−ム法等の物理気相成長法（Ｐｈｙｓｉｃａｌ  Ｖａｐｏｒ  Ｄｅｐｏｓｉｔｉｏｎ法、ＰＶＤ法）を用いて無機酸化物の蒸着膜を形成することができる。
【００５７】
また、酸化アルミあるいは酸化珪素等の金属の酸化物を原料とし、これを加熱して基材フィルム面に蒸着する真空蒸着法、または、原料として金属または金属の酸化物を使用し、酸素を導入して酸化させて基材フィルム面に蒸着する酸化反応蒸着法、さらに酸化反応をプラズマで助成するプラズマ助成式の酸化反応蒸着法等を用いて蒸着膜層を形成することができる。
【００５８】
前記、蒸着材料の加熱方式としては、例えば、抵抗加熱方式、高周波誘導加熱方式、エレクトロンビ−ム加熱方式（ＥＢ）等にて行うことができる。
【００５９】
前記、無機酸化物の蒸着膜層の膜厚としては、使用する金属、または金属の酸化物の種
類等によって異なるが、例えば、５０〜４０００Å位、好ましくは、１００〜１０００Å位の範囲内で任意に選択して、ポリエチレンテレフタレート、ポリアミド、ポリビニルアルコール等のフイルムないしシートの、表裏面のいずれかの面に形成することが望ましい。
【００６０】
また、前記化学気相成長法による無機酸化物の蒸着膜としては、例えば、プラズマ化学気相成長法、熱化学気相成長法、光化学気相成長法等の化学気相成長法（Ｃｈｅｍｉｃａｌ  Ｖａｐｏｒ  Ｄｅｐｏｓｉｔｉｏｎ法、ＣＶＤ法）等を用いて無機酸化物の蒸着膜を形成することができる。具体的には、基材フィルムの一方の面に、有機珪素化合物等の蒸着用モノマ−ガスを原料とし、キャリヤ−ガスとして、アルゴンガス、ヘリウムガス等の不活性ガスを使用する。
【００６１】
さらに、酸素供給ガスとして、酸素ガス等を使用し、低温プラズマ発生装置等を利用する低温プラズマ化学気相成長法を用いて酸化珪素等の無機酸化物の蒸着膜を形成することができる。
【００６２】
前記低温プラズマ発生装置としては、例えば、高周波プラズマ、パルス波プラズマ、マイクロ波プラズマ等の発生装置を使用することがてき。そして、高活性の安定したプラズマを得るためには、高周波プラズマ方式による発生装置を使用することが望ましい。
【００６３】
また、無機酸化物の蒸着膜としては、使用する金属、または金属の酸化物としては、１種または２種以上の混合物で使用し、異種の材質で混合した無機酸化物の蒸着膜を構成することもできる。
【００６４】
また、ガスバリアー性樹脂層としては、エチレン−ビニルアルコール共重合体フイルム、ポリビニルアルコールフイルム、エチレン−酢酸ビニル共重合体ケン化物フィルム、ポリエチレンテレフタレートフイルム、ポリアミドフイルム、ポリビニルアルコールフイルム、各種フィルムにポリ塩化ビニリデンを塗工したフィルムないしシートなどが使用できる。
【００６５】
また、外包装体３の最内層にはシール部を形成するシール層を設けることもできる。シール層は、熱可塑性樹脂、例えば、低密度ポリエチレン樹脂、中密度ポリエチレン樹脂、高密度ポリエチレン樹脂、線状低密度ポリエチレン樹脂、ポリプロピレン樹脂、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー樹脂、ポリブテンポリマー樹脂、ポリエチレンまたはポリプロピレンなどのポリオレフィン系樹脂をアクリル酸、メタクリル酸、マレイン酸、無水マレイン酸、フマール酸、イタコン酸などの不飽和カルボン酸で変性した酸変性ポリオレフィン樹脂、ポリ酢酸ビニル系樹脂、ポリ（メタ）アクリル系樹脂等により形成される。
【００６６】
ガスバリアー性樹脂層とシール層を積層する方法としは、通常の包装材料を製造する際に使用するラミネート方法、例えば、ウエットラミネーション法、サンドイッチラミネーション法、ドライラミネーション法、サーマルラミネーション法、無溶剤型ラミネーション法、押し出しラミネーション法、Ｔダイ押し出し成形法、Ｔダイ共押し出しラミネーション法、インフレーション法、共押し出しインフレーション法等がある。
【００６７】
また、積層を行う際には接着性を良くするためにコロナ処理あるいはオゾン処理、フレーム処理等の処理がフイルムないしシートに施される。
【００６８】
また、前記シール層が基材フイルムないしシートと積層される際には、例えば、ポリエチレンイミン系、ポリブタジエン系、有機チタン系等のアンカーコーティング剤、あるいはポリウレタン系、ポリアクリル系、ポリエステル系、エポキシ系、ポリ酢酸ビニル系、セルロース系等のラミネート用接着剤等、公知のアンカーコート剤、接着剤等を任意に使用することができる。
【００６９】
次ぎに、図２は本発明の食品残液処理剤用包装体が外包装体で包装された他の一実施例の概略を示す概略図である。
【００７０】
図２に示すように本発明の食品残液処理剤用包装体１はトレー容器１２に複数個が収納され、さらに、ガセット袋の外包装体３で包装されている。
【００７１】
また、食品残液処理剤用包装体１を使用する場合には、外包装体３のガセット袋を開封して、トレー容器１２が取り出される。
【００７２】
そして、トレー容器１２に収納されている食品残液処理剤用包装体１は非水溶性塗布剤が塗布されている塗布部２を摘んで、一つないし複数個を容易に取り出して使用することができる。
【００７３】
さらに、取り出す場合には、非水溶性塗布剤が塗布されている塗布部２を摘んで取り出すために、手２３が濡れていても食品残液処理剤用包装体１が手２３に付いたり、手２３がべた付いたりすることがない。
【００７４】
また、また、前記外包装体３のガセット袋に使用される包装材料は、食品残液処理剤用包装体１の保存期間または流通条件等によって、水蒸気、水、ガス等を透過しない性質、あるいは太陽光等の光を遮蔽する性質等を有する図１に示したと同様の包装材料を使用することができる。
【００７５】
また、トレー容器１２は熱可塑性樹脂、例えば、低密度ポリエチレン樹脂、中密度ポリエチレン樹脂、高密度ポリエチレン樹脂、線状低密度ポリエチレン樹脂、ポリプロピレン樹脂、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー樹脂、ポリブテンポリマー樹脂、ポリエチレンまたはポリプロピレンなどのポリオレフィン系樹脂をアクリル酸、メタクリル酸、マレイン酸、無水マレイン酸、フマール酸、イタコン酸などの不飽和カルボン酸で変性した酸変性ポリオレフィン樹脂、ポリ酢酸ビニル系樹脂、ポリ（メタ）アクリル系樹脂等の他に紙、合成紙、アルミニウム等により形成される。
【００７６】
また、熱可塑性樹脂のトレー容器１２の形成は真空成形、圧空成形、あるいは真空成形法と圧空成形法を併用した方法、又はインジュクション、インジュクションブロー、ブロー等いずれの成形方法でも良い。そして、適宜の成形方法等を選択して形成される。
【００７７】
前記トレー容器１２が紙の場合には、トレー容器成形機又は製函機等で形成することができる。そして、トレー容器１２の紙は、例えばアイボリー紙、ポストカード、両面カード紙、マニラボール紙、白ボールである白板紙等、通常の板紙を使用することができる。
【００７８】
また、トレー容器１２に収納されている食品残液処理剤用包装体１の流通・使用条件または使用場所によって紙の中間層に古紙を使用した紙、あるいは黄ボール、チップボール、色ボール（両面クラフトボール、片面クラフトボール他）等の下級紙を用いることもで
きる。
【００７９】
さらに、食品残液処理剤用包装体１の流通・使用条件または使用場所によって板紙に耐水性、耐熱性、耐薬品性等を附与したものも使用される。前記板紙に耐水性あるいは耐油性、耐熱性あるいは耐薬品性を附与する方法としては板紙を抄造加工時に行う方法と抄造加工された板紙に含浸あるいは塗工する方法がある。
【００８０】
例えば、板紙を抄造加工時に行う方法で添加される耐水剤は、通常、抄紙前のパルプ縣濁液に内添する内添耐水剤であり、湿潤紙力増強剤として、尿素―ホルムアルデヒド樹脂、メラミンーホルムアルデヒド樹脂、エポキシ化ポリアミド樹脂、ポリエチレンイミン樹脂、ジアルデヒドでんぷん、グリオキザール化ポリアクリルアミド樹脂等がある。また、この耐水剤の添加量は、使用するパルプの種類、薬剤の種類や目的とする耐水性により異なる。
【００８１】
また、抄造加工された板紙に耐水性を附与す二次加工用薬剤としては、価格あるいは性能等のバランスが優れているカルナバワックス、バラフィン系ワックス、ポリエチレンワックス等のワックスが多く使用されている。
【００８２】
水に不溶なポリ塩化ビニル、ポリ塩化ビニリデン、ポリ酢酸ビニル、エチレンー酢酸ビニル共重合体、塩化ビニリデンー酢酸ビニル共重合体などの高分子溶液あるいはエマルジョンが用いられる。
【００８３】
また、板紙に耐油性を付与するためには、通常、加工処理面の臨海表面張力を油性物質の表面張力より小さくすることが必要である。このような機能を有する薬品を耐油剤と称し、主に過フッ素化水素のアクリルレートまたはリン酸エステル等のフッ素化合物を用いたものが耐油紙として知られているように一般的にフッ素系耐油剤で処理されている。
【００８４】
また、上記抄造加工された板紙に耐水剤あるいは耐油剤等の加工はロールコーター、エアナイフコーター、メタリングバーコーター、ファウンテンブレードコーター、ベベルブレードコーター、ショート・ドゥエルコーターあるいはカーテンコーター等、特に限定されないがいずれかの適宜の塗工機を用いて板紙の表側面あるいは裏側面または両側面に施される。また、上記の耐水剤等を塗工あるいは含浸加工を施す以外に板紙の表側面または裏側面あるいは表裏両側面に樹脂層を施すこともできる。
【００８５】
また、上記の耐水剤等を塗工あるいは含浸加工を施す以外に板紙の表側面または裏側面あるいは表裏両側面に樹脂層を施すこともできる。
【００８６】
また、耐水性が付与されている板紙の表側面あるいは裏側面または両側面に樹脂層を施すことにより、耐水性の機能性が一層向上される。
【００８７】
前記樹脂層の樹脂として、例えば、ポリエチレン（ＰＥ）、低密度ポリエチレン（ＬＤＰＥ）、高密度ポリエチレン（ＨＤＰＥ）、ポリ塩化ビニル（ＰＶＣ）、ポリフッ化エチレン（ＰＴＦＥ）、ポリ塩化ビニリデン（ＰＶＤＣ）、ポリカーボネート（ＰＣ）、ナイロン６（ＮＹ）、ポリブチレンテレフタレート（ＰＢＴ）、ポリプロピレン（ＰＰ）、ポリエチレンテレフタレート（ＰＥＴ）、アクリロニトリル（ＡＮ）、線状低密度ポリエチレン（ＬＬＤＰＥ）、ポリアクリロニトリル（ＰＡＮ）、耐衝撃性ポリスチレン（ＨＩＰＳ）、ポリアクリロニトリル（ＰＡＮ）などのような樹脂等を用いることができるが、特に限定されるものではない。
【００８８】
また、外包装体３の包装材料は、図には示していないが印刷層を設けることもできる。
前記印刷層は文字、図形、絵柄あるいは記号、その他等の所望の印刷絵柄を通常の印刷方式、例えば、グラビア印刷、スクリーン印刷あるいはフレキソ印刷等いずれかの任意の印刷方式で形成さける。そして、印刷仕上がり、加工適性、加工速度などの点でグラビア印刷が多く使用されている。
【００８９】
前記グラビア印刷に使用されるインキは、一般的に包装材料の印刷に用いられているインキを使用することができる。
【００９０】
前記インキの樹脂としては、例えば、ニトロセルロース（硝化綿）、ポリウレタン樹脂、ポリアミド樹脂、塩化ビニール樹脂、アクリル樹脂、酢酸ビニール、そして、これらを混合した樹脂などが用いられる。
【００９１】
次ぎに、図３は本発明の食品残液処理剤用包装体が外包装体で包装された他の一実施例の概略を示す概略図である。
【００９２】
図３に示すように本発明の食品残液処理剤用包装体１は身１３と蓋１４から形成された外包装体３に複数個が収納され、そして、使用する場合には、蓋１４を取り、身１３に収納されている食品残液処理剤用包装体１を一つないし複数個を手２３で摘んで容易に取りだすことができる。
【００９３】
また、取りだす場合には非水溶性塗布剤が塗布されている塗布部２を摘んで取り出すために、手２３が濡れていても食品残液処理剤用包装体が手２３に付いたり、手２３がべた付いたりすることがない。
【００９４】
前記身１３と蓋１４の外包装体３は紙あるいは熱可塑性樹脂等により形成されている。そして、身１３に収納されている食品残液処理剤用包装体１の流通・使用条件または使用場所によって図には示していないが、外包装体３の外側に水蒸気を含む各種ガスバリヤー性のある包装材料で包装される。
【００９５】
前記紙は、例えばアイボリー紙、ポストカード、両面カード紙、マニラボール紙、白ボールである白板紙等、通常の板紙を使用することができる。そして、図２と同様、食品残液処理剤用包装体１の流通・使用条件または使用場所によって紙の中間層に古紙を使用した紙、あるいは黄ボール、チップボール、色ボール（両面クラフトボール、片面クラフトボール他）等の下級紙を用いることもできる。
【００９６】
また、外包装体３の外側を包装する包装材料は熱可塑性樹脂基材層等にガスバリアー層が形成されているものが好ましい。前記ガスバリヤー層としては、例えば、アルミニウム箔、無機酸化物の薄膜、あるいはガスバリアー性樹脂層が利用できる。
【００９７】
また、前記無機酸化物の薄膜としては、金属の酸化物をアモルファス（非晶質）化した薄膜が例示できる。
【００９８】
前記無機酸化物としては、例えば、ケイ素（Ｓｉ）、アルミニウム（Ａｌ）、マグネシウム（Ｍｇ）、カルシウム（Ｃａ）、カリウム（Ｋ）、錫（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）などの酸化物が使用できる。そして、これらの無機酸化物を用いて基材フイルム上に無機酸化物の蒸着層が形成される。
【００９９】
また、ガスバリアー層として、ポリエチレンテレフタレートフイルム、ポリアミドフイルム、ポリビニルアルコールフイルム等に蒸着される無機酸化物蒸着層は、１００Å〜２
０００Åの範囲の膜厚が形成される。
【０１００】
また、ガスバリアー性樹脂層としては、エチレン−ビニルアルコール共重合体フイルム、ポリビニルアルコールフイルム、エチレン−酢酸ビニル共重合体ケン化物フィルム、ポリエチレンテレフタレートフイルム、ポリアミドフイルム、ポリビニルアルコールフイルム、各種フィルムにポリ塩化ビニリデン等を塗工したフィルムないしシートなどが使用できる。
【０１０１】
また、外包装体３の外側を包装する包装材料に図には示していないが印刷層を設けることもできる。前記印刷層は図２と同様の印刷方式で形成さける。そして、使用されるインキ又は樹脂等も同様のものが用いられる。
【０１０２】
次ぎに、図４は本発明の食品残液処理剤用包装体が蓋付き容器の外包装体で包装された他の一実施例の概略を示す概略図である。
【０１０３】
図４に示すように本発明の食品残液処理剤用包装体１は蓋１５付き容器の外包装体３に複数個が収納され、そして、使用する場合には、蓋１５を開けることにより、収納されている食品残液処理剤用包装体１を一つないし複数個を手で摘んで容易に取りだすことができる。
【０１０４】
また、取りだす場合には、非水溶性塗布剤が塗布されている塗布部２を摘んで取り出すために、手が濡れていても食品残液処理剤用包装体が手に付いたり、手がべた付いたりすることがない。
【０１０５】
前記蓋１５付き容器の外包装体３は紙あるいは熱可塑性樹脂等により形成されている。そして、蓋１５付き容器の外包装体３に収納されている食品残液処理剤用包装体１の流通・使用条件または使用場所によって図には示していないが、外包装体３の外側に水蒸気を含む各種ガスバリヤー性のある包装材料で包装される。
【０１０６】
前記紙あるいは熱可塑性樹脂等は図３で用いられたものと同様のもので形成される。また、外包装体３の外側を包装する包装材料も図３で用いられたものと同様のもので形成される。そして、形成方法等も同様の方法で成される。
【０１０７】
さらに、外包装体３の外側を包装する包装材料に図には示していないが印刷層を設けることもできる。前記印刷層は図２及び図３と同様の印刷方式で形成さける。そして、使用されるインキ又は樹脂等も同様のものが用いられる。
【０１０８】
次ぎに、図５〜図１０は本発明の食品残液処理剤用包装体の形状の一実施例の概略を示す概略図である。
【０１０９】
本発明の食品残液処理剤用包装体の形状は特に限定されるものではない。例えば、二方シール袋あるいは図５に示す三方シール袋１７、または四方シール袋、側面シール袋あるいは封筒貼りシール袋、合掌貼りシール袋、舟底シール袋等の平袋形状に形成して使用することができる。
【０１１０】
また、平袋形状の中で、図６に示すような円形の変形シール袋１８などの形状に形成されたものも使用することができる。
【０１１１】
さらに、三方シール袋または四方シール袋など平袋の下部を前後に広げて、底部に矩形状の扁平な底面を形成した自立包装袋あるいは袋の底部にガセット部を有する自立包装袋
（スタンディングパウチ）等も使用できる。そして図７に示すテトラ型袋１９、図８に示すピラミット型袋２０、さらに、図９及び図１０に示す円筒型袋２１あるいは円錐型袋２２等も使用される。
【０１１２】
そして、飲食後、回収されたカップや皿等の容器に残された食品残さに含まれる残液の形状の食品残液処理剤用包装体１を使用することにより、より速く残液を固化すことができる。
【０１１３】
また、食品残液処理剤用包装体１のシール部１６を形成するヒートシールの方法としては、例えば、バーシール、回転シール、ベルトシール、インパルスシール、高周波シール、超音波シール等の公知の方法で行うことができる。
【０１１４】
また、本発明の食品残液処理剤用包装体１は水と接触することによって迅速かつ容易に溶解する水溶性フイルムから成っている。そして、該包装体１の中に水分吸収剤と発泡剤が収納されている。さらに、食品残液処理剤用包装体の一部に非水溶性塗布剤が塗布された塗布部２が形成されている。
【０１１５】
そして、食品残液処理剤用包装体１に非水溶性塗布剤が塗布されている塗布部２が形成されていることにより、濡れた手で塗布部２を摘んで残液が残っているカップや皿等の容器に投入することができる。そして、手に該包装体が付いたり、べた付いたりすることがない。
【０１１６】
また、前記水溶性フイルムは特に限定されないが、例えば、ポリビニルアルコール、カルボキシメチルセルロース、プルラン、ヒドロキシエチルセルロース、メチルセルロース、アルギン酸塩、ゼラチン、ペクチン、ポリビニルピロリドン、ポリアクリル酸塩、ポリエチレンオキシドン等が例示される。
【０１１７】
そして、ガスバリヤー性に優れ、ヒートシール性が有り、さらに、印刷適性が良いポリビニルアルコールフイルムが好ましい。
【０１１８】
前記ポリビニルアルコールフイルムは５〜２００μm程度の厚みが好ましい、さらに、１０〜７０μmの厚みが望ましい。
【０１１９】
また、前記ポリビニルアルコールフイルムは図には示していないが印刷層を設けることもできる。前記印刷層は文字、図形、絵柄あるいは記号、その他所望の印刷絵柄を通常の印刷方式、例えば、グラビア印刷、スクリーン印刷あるいはフレキソ印刷等いずれかの任意の印刷方式で形成さける。そして、印刷仕上がり、加工適性、加工速度などの点でグラビア印刷が多く使用されている。
【０１２０】
前記グラビア印刷に使用されるインキは、一般的に包装材料の印刷に用いられているインキを使用することができる。
【０１２１】
また、前記インキの樹脂としては、例えば、ニトロセルロース（硝化綿）、ポリウレタン樹脂、ポリアミド樹脂、塩化ビニール樹脂、アクリル樹脂、酢酸ビニール、そして、これらを混合した樹脂などが用いられる。
【０１２２】
また、前記水分吸収剤として、デンプンーアクリロニトリルグラフト共重合体の加水分解物、セルローズーアクリロニトリルグラフト共重合体、架橋したポリアクリル酸塩、同じく架橋したアクリル酸―アクリル酸エステル共重合体、架橋ポリエチレンオキサイドなどの公知の吸水性樹脂を使用することができる。そして、通常、吸水性樹脂は、自重の数
百倍の吸水性能を有する。
【０１２３】
また、前記発泡剤としては特に制限されず、例えば、各種炭酸塩と固体酸の混合物を使用してもよい。
【０１２４】
また、食品残液処理剤用包装体の塗布部を形成する非水溶性塗布剤としては特に制限されず、例えば、カルナバワックス、バラフィン系ワックス、ポリエチレンワックス等のワックスが使用できる。さらに、水に不溶なポリ塩化ビニル、ポリ塩化ビニリデン、ポリ酢酸ビニル、エチレンー酢酸ビニル共重合体、塩化ビニリデンー酢酸ビニル共重合体などの高分子溶液あるいはエマルジョンが用いられる。
【０１２５】
また、塗布に際しては、グラビア塗工機（ダイレクト方式又はオフセット方式）により塗布が好ましい。
【産業上の利用可能性】
【０１２６】
本発明の食品残液処理剤用包装体は飲食後、回収されたカップや皿等の容器に残された食品残さに含まれる残液を迅速に固化し、廃棄するのに優れていることはもとより、医療分野での医療行為による廃液処理等をはじめ広い分野に利用できる素晴らしい発明である。
【図面の簡単な説明】
【０１２７】
【図１】本発明の食品残液処理剤用包装体が外包装体で包装された一実施例の概略を示す概略図である。
【図２】本発明の食品残液処理剤用包装体が外包装体で包装された他の一実施例の概略を示す概略図である。
【図３】本発明の食品残液処理剤用包装体が外包装体で包装された他の一実施例の概略を示す概略図である。
【図４】本発明の食品残液処理剤用包装体が蓋付き容器の外包装体で包装された他の一実施例の概略を示す概略図である。
【図５】本発明の食品残液処理剤用包装体の形状の一実施例の概略を示す概略図である。
【図６】本発明の食品残液処理剤用包装体の形状の他の一実施例の概略を示す概略図である。
【図７】本発明の食品残液処理剤用包装体の形状の他の一実施例の概略を示す概略図である。本発明の
【図８】本発明の食品残液処理剤用包装体の形状の他の一実施例の概略を示す概略図である。
【図９】本発明の食品残液処理剤用包装体の形状の他の一実施例の概略を示す概略図である。
【図１０】本発明の食品残液処理剤用包装体の形状の他の一実施例の概略を示す概略図である。
【図１１】従来使用されている水溶性フイルムを使用した袋の構成の概略を示す概略断面図である。
【符号の説明】
【０１２８】
１…食品残液処理剤用包装体
２…塗布部
３…外包装体
４…カットテープ
５…底部
６…トレー状容器
７…屋根型
８…側面
９…側面
１０…側面
１１…側面
１２…トレー容器
１３…身
１４…蓋
１５…蓋
１６…シール部
１７…三方シール袋
１８…円形状変形袋
１９…テトラ袋
２０…ピラミット袋
２１…円筒袋
２２…円錐袋
２３…手
【図１】
2006327669.tif 000003
【図２】
2006327669.tif 000004
【図３】
2006327669.tif 000005
【図４】
2006327669.tif 000006
【図５】
2006327669.tif 000007
【図６】
2006327669.tif 000008
【図７】
2006327669.tif 000009
【図８】
2006327669.tif 000010
【図９】
2006327669.tif 000011
【図１０】
2006327669.tif 000012
【図１１】
2006327669.tif 000013